СПОСОБ ПОЛУЧЕНИЯ ИОНООБМЕННОЙ СМЕСИ "РЕКУЛЬТИВИН"

1. Способ получения ионообменной смеси путем смешения катионита-клиноптилолита и анионита, заключающийся в том, что смешивают 88 мас.% насыщенного клиноптилолита и 12 мас.% насыщенного анионита, перед смешиванием осуществляют предварительную обработку клиноптилолита и анионита:
клиноптилолит используют фракции 0,3-0,4 мм,
заливают его водой и насыщают раствор биогенными катионами за счет добавления к полученному раствору клиноптилолита при постоянном перемешивании твердых солей хлорида калия, сульфата аммония, семиводного сульфата магния,
затем вносят соли микроэлементов и железа, настаивают полученный раствор в течение 24 ч при периодическом перемешивании,
далее отделяют раствор от насыщенного клиноптилолита,
дважды промывают насыщенный клиноптилолит водой,
после второй промывки обрабатывают клиноптилолит питательным водным раствором, содержащим нитрат калия, кальциевую селитру, дигидрофосфат калия, нитрат аммония, семиводный сульфат магния, хлорид марганца, сульфат меди, сульфат цинка, хлорид кобальта,
полученную смесь настаивают 1 сутки при периодическом перемешивании, после чего раствор отделяют от насыщенного клиноптилолита,
из исходного анионита щелочью вытесняют присутствующие хлорид-ионы, доводят pH раствора до значения не более 7,8,
3
4
2
4
4
7
4
-
2-
-
2-
2-
затем вводят в анионит ионы биогенных элементов: NO, SO, HPO, BO, MoO,
добавляют воду и оставляют для набухания на 2 ч,
в реактор для насыщения добавляют гидроксид натрия и оставляют для прохождения реакции насыщения на 2 ч при периодическом перемешивании,
по истечении 2 ч раствор отделяют и осуществляют две промывки анионита водой, затем
добавляют гидроксид натрия, выдерживают 2 ч при перемешивании и затем осуществляют две промывки и отделяют анионит, в который добавляют воду и нитрат калия, дигидрофосфат калия, сульфат натрия, тетраборат натрия, молибдат натрия, полученную смесь оставляют на 1 сутки,
отделяют раствор, промывают полученный анионит, измеряют pH анионита,
при pH 6.7-7.2 осуществляют обработку анионита водным раствором, содержащим нитрат калия, кальциевую селитру, дигидрофосфат калия, нитрат аммония, семиводный сульфат магния, хлорид марганца, сульфат меди, сульфат цинка, хлорид кобальта, полученную смесь настаивают 1 сутки при периодическом перемешивании, после чего раствор отделяют от анионита.
2. Способ по п. 1, заключающийся в том, что в качестве солей микроэлементов и железа используют девятиводный сульфат железа, хлорид марганца, сульфат меди, сульфат цинка, хлорид кобальта.
3. Способ по п. 1, заключающийся тем, что отделение раствора от насыщенного клиноптилолита осуществляют декантацией с последующим помещением цеолита на сито для отделения остатков раствора или вакуумной фильтрацией на фильтре.